(57)【要約】【課題】ハードコート形成用組成物を提供すること。【解決手段】本発明は、特定構造のデンドリマー化合物（Ａ）、光重合性化合物（Ｂ）、光重合開始剤（Ｃ）、及び溶媒（Ｄ）を含むことにより、適正な硬化密度を実現でき、これにより、ハードコート層の硬度を確保するとともに、カール特性及び柔軟性を大幅に向上できるハードコート形成用組成物、それを用いた光学フィルム及び画像表示装置に関する。【選択図】なし【特許請求の範囲】
【請求項１】
下記化学式１で表されるデンドリマー化合物（Ａ）、光重合性化合物（Ｂ）、光重合開始剤（Ｃ）、及び溶媒（Ｄ）を含む、ハードコート形成用組成物。
【化１】
2017021336.tif 000025
（式中、ｎは、２〜４の整数であり、
Ｒ１は、炭素数２〜５のアルキル基であり、
Ｒ２は、
【化２】
2017021336.tif 000026
であり、
ｍは、２または３であり、
Ｒ３は、水素原子または（メタ）アクリレート基であり、分子内の少なくとも一つのＲ３は（メタ）アクリレート基である。）
【請求項２】
前記化学式１において、
Ｒ３は、水素原子または
【化３】
2017021336.tif 000027
であり、少なくとも一つのＲ３は、
【化４】
2017021336.tif 000028
であり、
ｘは、２または３であり、
Ｒ４は、水素原子または（メタ）アクリレート基であり、分子内の少なくとも一つのＲ４は（メタ）アクリレート基である、請求項１に記載のハードコート形成用組成物。
【請求項３】
前記化学式１で表される前記デンドリマー化合物（Ａ）は、重合性成分（前記化合物（Ａ）及び（Ｂ）の混合重量）の合計１００重量部に対し１０〜５０重量部含まれる、請求項１または２に記載のハードコート形成用組成物。
【請求項４】
前記光重合性化合物（Ｂ）は、ウレタン系（メタ）アクリレート及びオキシエチレン基を含む（メタ）アクリレートからなる群より選択される少なくとも一つを含む、請求項１ないし３のいずれか１項に記載のハードコート形成用組成物。
【請求項５】
前記ウレタン系（メタ）アクリレートは、シクロヘキシル基で置換されたものである、請求項４に記載のハードコート形成用組成物。
【請求項６】
前記光重合開始剤（Ｃ）は、アセトフェノン系光開始剤及びアミノケトン系光開始剤からなる群より選ばれる少なくとも一つである、請求項１ないし５のいずれか１項に記載のハードコート形成用組成物。
【請求項７】
無機ナノ粒子をさらに含む、請求項１ないし６のいずれか１項に記載のハードコート形成用組成物。
【請求項８】
基材フィルムの少なくとも一方の面に、請求項１〜７のいずれか１項に記載のハードコート形成用組成物から形成されたコート層を備える、光学フィルム。
【請求項９】
前記光学フィルムは、ウィンドウフィルムである、請求項８に記載の光学フィルム。
【請求項１０】
請求項８または９に記載の前記光学フィルムを備える、画像表示装置。
【発明の詳細な説明】
【技術分野】
【０００１】
本発明は、ハードコート形成用組成物、それを用いた光学フィルム及び画像表示装置に関する。
【背景技術】
【０００２】
近年、液晶表示装置（ｌｉｑｕｉｄ ｃｒｙｓｔａｌ ｄｉｓｐｌａｙ）又は有機発光表示装置（ｏｒｇａｎｉｃ ｌｉｇｈｔ ｅｍｉｔｔｉｎｇ ｄｉｏｄｅ ｄｉｓｐｌａｙ）等の平板表示装置を用いた薄型表示装置が注目を集めている。特に、これらの薄型表示装置は、タッチスクリーンパネル（ｔｏｕｃｈ ｓｃｒｅｅｎ ｐａｎｅｌ）の形態で実現され、スマートフォン（ｓｍａｒｔ ｐｈｏｎｅ）、タブレット（ｔａｂｌｅｔ）ＰＣのみならず、各種ウェアラブル機器（ｗｅａｒａｂｌｅ ｄｅｖｉｃｅ）に至るまで、携帯性を特徴とする様々なスマート機器（ｓｍａｒｔ ｄｅｖｉｃｅ）に広く用いられている。 
【０００３】
これらの携帯可能なタッチスクリーンパネルをベースとする表示装置は、スクラッチや外部の衝撃からディスプレイパネルを保護するために、ディスプレイパネル上にディスプレイ保護用ウィンドウフィルムを備えており、ほとんどの場合、ディスプレイ用強化ガラスをウィンドウフィルムとして用いている。ディスプレイ用強化ガラスは、通常のガラスより薄いが、高強度とともに傷に強い特徴を有する。
【０００４】
しかし、強化ガラスは、重量が大きくて携帯機器の軽量化に適していないだけでなく、外部からの衝撃に脆弱であるため、壊れにくい性質（ｕｎｂｒｅａｋａｂｌｅ）を実現することが困難であり、また一定水準以上には曲がらない。このため、強化ガラスは、曲げられる（ｂｅｎｄａｂｌｅ）又は折り畳める（ｆｏｌｄａｂｌｅ）機能を有するフレキシブル（ｆｌｅｘｉｂｌｅ）ディスプレイの素材としては適していない。
【０００５】
最近では、柔軟性及び耐衝撃性を確保するとともに、強化ガラスに相当する強度や耐スクラッチ性を有する光学用プラスチックカバーについて、盛んな検討が行われている。一般に、強化ガラスに比べて柔軟性を有する光学用透明プラスチック製のカバーの素材としては、ポリエチレンテレフタレート（ＰＥＴ）、ポリエーテルスルホン（ＰＥＳ）、ポリエチレンナフタレート（ＰＥＮ）、ポリアクリレート（ＰＡＲ）、ポリカーボネート（ＰＣ）、ポリイミド（ＰＩ）等がある。しかし、これらの高分子プラスチック基板は、ディスプレイ保護用ウィンドウフィルムとして用いられる強化ガラスと比較して、硬度及び耐スクラッチ性の面で不十分な物性を示すだけでなく、耐衝撃性も十分ではない。このため、これらのプラスチック基板に複合樹脂組成物をコートすることにより、要求される物性を補完しようとする様々な試みが行われている。
【０００６】
これにより、プラスチック基材フィルム上にハードコートを設けて高硬度を確保している。通常のハードコートでは、光硬化型の官能基を含む樹脂と硬化剤、又は硬化触媒、及びその他の添加剤からなる組成物を用いる。特に、高官能基の複合樹脂の場合、それを光学用プラスチック基材フィルム上にコートして、硬度及び耐スクラッチ性が向上したディスプレイ保護用ウィンドウとしての使用が可能である。
【０００７】
しかし、一般的な光硬化型の複合樹脂は、強化ガラスに相当する高硬度を実現し難いだけでなく、硬化時の収縮によるカール（ｃｕｒｌ）現象が大きく発生する。また、柔軟性も十分ではないため、フレキシブルディスプレイに適用するための保護用ウィンドウフィルムとしては適していない欠点を有する。
【０００８】
韓国公開特許２０１３−７４１６７号（特許文献１）にはプラスチック基板が開示されている。
【先行技術文献】
【特許文献】
【０００９】
【特許文献１】韓国公開特許２０１３−７４１６７号公報
【発明の概要】
【発明が解決しようとする課題】
【００１０】
本発明は、高硬度及び柔軟性を同時に実現でき、かつカールが抑制されたハードコートフィルムを製造できるハードコート形成用組成物を提供することを目的とする。
【００１１】
また、本発明は、前記ハードコート形成用組成物から形成されたハードコート層を備えた光学フィルムを提供することを目的とする。
【００１２】
さらに、本発明は、前記光学フィルムを備える画像表示装置を提供することを目的とする。
【課題を解決するための手段】
【００１３】
１．下記化学式１で表されるデンドリマー化合物（Ａ）、光重合性化合物（Ｂ）、光重合開始剤（Ｃ）及び溶媒（Ｄ）を含む、ハードコート形成用組成物。
【００１４】
【化１】
2017021336.tif 000002
（式中、ｎは、２〜４の整数であり、
Ｒ１は、炭素数２〜５のアルキル基であり、
Ｒ２は、
【００１５】
【化２】
2017021336.tif 000003
であり、
ｍは、２または３であり、
Ｒ３は、水素原子又は（メタ）アクリレート基であり、分子内の少なくとも一つのＲ３は（メタ）アクリレート基である。）
【００１６】
２．前記項目１において、前記化学式１において、
Ｒ３は、水素原子または
【００１７】
【化３】
2017021336.tif 000004
であり、少なくとも一つのＲ３は、
【００１８】
【化４】
2017021336.tif 000005
であり、
ｘは、２または３であり、
Ｒ４は、水素原子又は（メタ）アクリレート基であり、分子内の少なくとも一つのＲ４は（メタ）アクリレート基である、ハードコート形成用組成物。
【００１９】
３．前記項目１において、前記化学式１で表される前記デンドリマー化合物（Ａ）は、重合性成分（前記化合物（Ａ）及び（Ｂ）の混合重量）の合計１００重量部に対し１０〜５０重量部含まれる、ハードコート形成用組成物。
【００２０】
４．前記項目１において、前記光重合性化合物（Ｂ）は、ウレタン系（メタ）アクリレート及びオキシエチレン基を含む（メタ）アクリレートからなる群より選択される少なくとも一つを含む、ハードコート形成用組成物。
【００２１】
５．前記項目４において、前記ウレタン系（メタ）アクリレートは、シクロヘキシル基で置換されたものである、ハードコート形成用組成物。
【００２２】
６．前記項目１において、前記光重合開始剤（Ｃ）は、アセトフェノン系光開始剤及びアミノケトン系光開始剤からなる群より選ばれる少なくとも一つである、ハードコート形成用組成物。
【００２３】
７．前記項目１において、無機ナノ粒子をさらに含む、ハードコート形成用組成物。
【００２４】
８．基材フィルムの少なくとも一方の面に、前記項目１〜７のいずれか１項に記載のハードコート形成用組成物から形成されたコート層を備える、光学フィルム。
【００２５】
９．前記項目８において、前記光学フィルムは、ウィンドウフィルムである光学フィルム。
【００２６】
１０．前記項目８に記載の前記光学フィルムを備える、画像表示装置。
【発明の効果】
【００２７】
本発明のハードコート形成用組成物は、特定構造のデンドリマー化合物を含むことにより、適正な硬化密度を実現できる。これにより、ハードコート層の硬度を確保するとともに、カール特性及び柔軟性を大幅に向上させることができる。
【００２８】
また、本発明のハードコート形成用組成物は、優れたカール特性及び柔軟性を有することから、フレキシブルディスプレイに好適に適用できる。
【発明を実施するための形態】
【００２９】
本発明は、ハードコート形成用組成物に関し、より詳しくは、特定構造のデンドリマー化合物（Ａ）、光重合性化合物（Ｂ）、光重合開始剤（Ｃ）、及び溶媒（Ｄ）を含むことにより、適正な硬化密度を実現でき、これにより、ハードコート層の硬度を確保するとともに、カール特性及び柔軟性を大幅に向上できるハードコート形成用組成物、それを用いた光学フィルム及び画像表示装置に関する。
【００３０】
以下、本発明を詳細に説明する。
【００３１】
＜ハードコート形成用組成物＞
本発明のハードコート形成用組成物は、特定構造のデンドリマー化合物（Ａ）、光重合性化合物（Ｂ）、光重合開始剤（Ｃ）、及び溶媒（Ｄ）を含む。
【００３２】
デンドリマー化合物（Ａ）
本発明によるハードコート形成用組成物は、下記化学式１で表されるデンドリマー化合物（Ａ）を含む。
【００３３】
【化５】
2017021336.tif 000006
（式中、ｎは、２〜４の整数であり、
Ｒ１は、炭素数２〜５のアルキル基であり、
Ｒ２は、
【００３４】
【化６】
2017021336.tif 000007
であり、
ｍは、２または３であり、
Ｒ３は、水素原子又は（メタ）アクリレート基であり、分子内の少なくとも一つのＲ３は（メタ）アクリレート基である。
【００３５】
この場合、化学式１のデンドリマー化合物は、第２世代のデンドリマー化合物となり、分枝末端に少なくとも一つの（メタ）アクリレート基を含むことになり、ハードコート形成用組成物内で重合性化合物の役割を果たすことになる。
【００３６】
本発明の他の実施形態によると、デンドリマー化合物は、前記化学式１におけるＲ３は水素原子または
【００３７】
【化７】
2017021336.tif 000008
であり、少なくとも一つのＲ３が
【００３８】
【化８】
2017021336.tif 000009
であり、
ｘは、２または３であり、
Ｒ４は、水素原子又は（メタ）アクリレート基であり、分子内の少なくとも一つのＲ４は（メタ）アクリレート基であってもよい。
【００３９】
この場合、化学式１のデンドリマー化合物は、第３世代のデンドリマー化合物となり、分枝末端に少なくとも一つの（メタ）アクリレート基を含むことになり、ハードコート形成用組成物内で重合性化合物の役割を果たすことになる。
【００４０】
デンドリマー（ｄｅｎｄｒｉｍｅｒ）化合物は、分子の鎖が一定の規則に従い中心から外方に規則的に重合される化合物である。デンドリマー化合物における「世代」とは、中心部を基準に、重合性官能基が重合反応を進行して形成した分枝の次数を意味する。形成された第１世代の分枝末端が再度重合反応を進行する場合、第２世代となり、反復的な重合反応が進行することになる。
【００４１】
前記式において、ｎ、ｍ及びｘは世代当りの発生数を意味し、これは各世代において重合反応が進行できる重合性官能基の数を意味する。合成されたデンドリマー化合物の総発生数は、各世代当りの発生数を乗じたものを意味する。
【００４２】
本発明において、前記化学式１で表されるデンドリマー化合物は、ハードコート形成用組成物の重合性成分（前記化合物（Ａ）及び（Ｂ））の重合反応時、重合体の分子量及び架橋密度を適正範囲に調整する成分である。具体的には、前記化学式１のデンドリマー化合物は、重合反応時、中心部を基準に外側方向に分枝を有するように重合され、各分枝末端に重合性官能基が形成される。これにより、通常の構造の重合性化合物の重合反応と比較して、重合体の分子量に比べてより多くの官能基を有することになるので、優れた硬度特性を実現できる。
【００４３】
また、化学式１のデンドリマー化合物は、末端のみに重合性官能基が含まれるので、重合体の中心部は、適正な柔軟性を確保することができる。これにより、ハードコート層の硬度を確保するとともに、カール特性及び柔軟性を向上できるようになる。
【００４４】
本発明の一実施形態に係るデンドリマー化合物の概略的な重合反応式は下記の通りである。
【００４５】
【化９】
2017021336.tif 000010
【００４６】
前記反応式から分かるように、本発明の一実施形態に係るデンドリマー化合物は、ＴＭＰを中心部とし、ＤＭＰＡを縮合した第１世代のデンドリマー構造を形成する。その後、分枝構造としてＤＭＰＡを繰り返し縮合重合してデンドリマーの世代数を増加し続けて、第３世代の以後、末端基にアクリル酸などを縮合重合して末端に多官能アクリル基を有するデンドリマー化合物を形成できるようにする。
【００４７】
本発明において、化学式１で表されるデンドリマー化合物は、第２世代または第３世代の構造を有することが、前述した効果を実現する点で好ましい。第３世代を超えて反応が進行すると、ゲル化の問題が発生する。
【００４８】
本発明において、化学式１で表されるデンドリマー化合物の含有量は、特に限定されないが、例えば、重合性成分（（Ａ）及び（Ｂ）の混合重量）の合計１００重量部に対して１０〜５０重量部であってもよく、好ましくは２０〜４０重量部であってもよい。前記範囲を満たすと、優れた硬度を確保するとともに、カール特性及び柔軟性を実現できる。１０重量部未満であると、柔軟性が低下することがあり、５０重量部を超えると、立体阻害効果による未反応官能基の存在により硬度特性を確保しにくい。
【００４９】
光重合性化合物（Ｂ）
本発明の光重合性化合物（Ｂ）は、ハードコート層の機械的物性（特に、硬度）を改善するための成分である。
【００５０】
光重合性化合物（Ｂ）の種類は、特に限定されないが、例えば、重合性不飽和基を有する単官能化合物又は多官能化合物であってもよい。これらは単独で又は２種以上混合して用いることができる。
【００５１】
分子内に１〜３個の重合性不飽和基を有する化合物は、硬化時に架橋密度を減少させることなく、硬化物のカール特性を向上させることができる。また、分子内に４つ以上の重合性不飽和基を有する多官能化合物は、硬化時に架橋密度を増加させて、ハードコート層に優れた硬度を付与する成分である。
【００５２】
本発明の光重合性化合物の具体例としては、重合性官能基として少なくとも一つの（メタ）アクリレート官能基を含む単量体として、ジペンタエリスリトールヘキサ（メタ）アクリレート、ジペンタエリスリトールペンタ（メタ）アクリレート、ペンタエリスリトールテトラ（メタ）アクリレート、ジトリメチロールプロパンテトラ（メタ）アクリレート、オキシエチレン基を含む（メタ）アクリレート、エステル（メタ）アクリレート、エーテル（メタ）アクリレート、ウレタン（メタ）アクリレート、エポキシ（メタ）アクリレート、およびメラミン（メタ）アクリレートが挙げられる。
【００５３】
重合性不飽和基としては、（メタ）アクリロイル基またはビニル基を有する化合物が好ましい。具体例としては、（メタ）アクリル酸エステル、Ｎ−ビニル化合物、ビニル−置換芳香族化物、ビニルエーテル、及びビニルエステルが挙げられる。
【００５４】
（メタ）アクリル酸エステルとしては、トリメチロールプロパントリ（メタ）アクリレート、ペンタエリスリトールトリ（メタ）アクリレート、グリセロールトリ（メタ）アクリレート、トリス（２−ヒドロキシエチル）イソシアヌレートトリ（メタ）アクリレート、エチレングリコールジ（メタ）アクリレート、プロピレングリコール（メタ）アクリレート、１，３−ブタンジオールジ（メタ）アクリレート、１，４−ブタンジオールジ（メタ）アクリレート、１，６−ヘキサンジオールジ（メタ）アクリレート、ネオペンチルグリコールジ（メタ）アクリレート、ジエチレングリコールジ（メタ）アクリレート、トリエチレングリコールジ（メタ）アクリレート、ジプロピレングリコールジ（メタ）アクリレート、ビス（２−ヒドロキシエチル）イソシアヌレートジ（メタ）アクリレート、前記（メタ）アクリル酸エステルにエチレンオキシドまたはプロピレンオキシドを添加したポリ（メタ）アクリレート；分子中に１〜３個の（メタ）アクリロイル基を有するオリゴエステル（メタ）アクリレート、オリゴエーテル（メタ）アクリル酸エステル、オリゴウレタン（メタ）アクリル酸エステル、オリゴエポキシ（メタ）アクリル酸エステル；ヒドロキシエチル（メタ）アクリレート、ヒドロキシプロピル（メタ）アクリレート、ヒドロキシブチル（メタ）アクリレート、前記（メタ）アクリル酸エステルにエチレンオキシドまたはプロピレンオキシドを添加した生成物；モノ（メタ）アクリル酸エステル、イソ−オクチル（メタ）アクリレート、イソ−デシル（メタ）アクリレート、ステアリル（メタ）アクリレート、テトラヒドロフルフリル（メタ）アクリレート、フェノキシエチル（メタ）アクリレートが挙げられる。また、Ｎ−ビニル化合物としては、Ｎ−ビニルピロリドン、Ｎ−ビニルカプロラクタム、Ｎ−ビニルフタルイミド、Ｎ−ビニルスクシンイミドなどが挙げられる。ビニル置換芳香族化物としては、スチレン、ジビニルベンゼン、クロロメチルスチレン、ヒドロキシスチレン、α−メチルスチレン、ブロモメチルスチレン、トリブロモメチルスチレン等が挙げられる。ビニルエーテルとしては、ジエチレングリコールモノメチルビニルエーテル、エチレングリコールジビニルエーテル、ジエチレングリコールジビニルエーテル、トリエチレングリコールジビニルエーテル等が挙げられる。ビニルエステルとしては、ビニルアセテート、ビニルプロピオネート、ビニルベンゾエート等が挙げられる。
【００５５】
前記光重合性化合物の中でも、硬度向上の観点からウレタン系（メタ）アクリレートを使用するのが良い。また、柔軟性向上の観点からはオキシエチレン基を含む（メタ）アクリレートを使用するのが良い。最も好ましくは、ウレタン系（メタ）アクリレートとオキシエチレン基を含む（メタ）アクリレートを共に使用するのが良い。
【００５６】
本発明において、前記ウレタン系アクリレートは、ジイソシアネート化合物とヒドロキシ基を有する多官能（メタ）アクリレート化合物とを縮合反応して製造することができる。
【００５７】
ジイソシアネート化合物の種類は特に限定されないが、好ましくはシクロヘキシル基で置換された化合物であってもよい。それにより、ウレタンアクリレートは、シクロヘキシル基の置換基を有することができる。この場合は、シクロヘキシル基が有する構造安定性により硬度及び柔軟性の両方を有する点で好ましい。
【００５８】
シクロヘキシル基で置換されたジイソシアネート化合物の具体例としては、１，４−シクロヘキシルジイソシアネート、イソホロンジイソシアネート、４，４−ジシクロヘキシルメタンジイソシアネートなどが挙げられる。しかし、これらに限定されるものではなく、具体的には下記化学式２及び３で表される化合物などが挙げられる。
【００５９】
【化１０】
2017021336.tif 000011
【００６０】
【化１１】
2017021336.tif 000012
【００６１】
ヒドロキシ基を有する多官能アクリレートの具体例としては、トリメチロールプロパンジ（メタ）アクリレート、ペンタエリスリトールトリ（メタ）アクリレート、ジペンタエリスリトールペンタ（メタ）アクリレートなどが挙げられるが、これらに限定されるものではない。
【００６２】
本発明において、前記オキシエチレン基を含むアクリレートは、多価アルコールにエチレンオキサイドを付加反応してオキシエチレン基を有する多官能アルコールを得た後、前記多官能アルコールに（メタ）アクリル酸を縮合反応して製造できる。多価アルコールの具体例としては、グリセロール、トリメチルプロパン、ペンタエリスリトール、ジペンタエリスリトールなどが挙げられるが、これらに限定されるものではない。
【００６３】
前記オキシエチレン基を含むアクリレートの具体例としては、トリメチロールプロパン（ＥＯ）３トリ（メタ）アクリレート、トリメチロールプロパン（ＥＯ）６トリ（メタ）アクリレート、トリメチロールプロパン（ＥＯ）９トリ（メタ）アクリレート、グリセリン（ＥＯ）３トリ（メタ）アクリレート、グリセリン（ＥＯ）６トリ（メタ）アクリレート、グリセリン（ＥＯ）９トリ（メタ）アクリレート、ペンタエリスリトール（ＥＯ）４テトラ（メタ）アクリレート、ペンタエリスリトール（ＥＯ）８テトラ（メタ）アクリレート、ペンタエリスリトール（ＥＯ）１２テトラ（メタ）アクリレート、ジペンタエリスリトール（ＥＯ）６ヘキサ（メタ）アクリレート、ジペンタエリスリトール（ＥＯ）１２ヘキサ（メタ）アクリレート、ジペンタエリスリトール（ＥＯ）１８ヘキサ（メタ）アクリレートなどが挙げられる。しかし、これらに限定されるものではなく、具体的には、下記の化学式４及び５で表される化合物などが挙げられる。
【００６４】
【化１２】
2017021336.tif 000013
【００６５】
【化１３】
2017021336.tif 000014
【００６６】
本発明において、光重合性化合物（Ｂ）の含有量は、特に限定されないが、例えば重合性成分（（Ａ）及び（Ｂ）の混合重量）の合計１００重量部に対し６５〜９５重量部であってもよく、好ましくは６０〜８０重量部であってもよい。前記範囲を満たすと、優れた機械的物性を確保できる。
【００６７】
本発明において、光重合性化合物（Ｂ）として、ウレタン系（メタ）アクリレート及びオキシエチレン基を含むアクリレートを混合使用する場合、ウレタン系アクリレートの含有量は、特に限定されないが、例えば重合性成分（（Ａ）及び（Ｂ）の混合重量）の合計１００重量部に対し２０〜７０重量部であってもよく、好ましくは４０〜５０重量部であってもよい。前記範囲を満たすと、優れた機械的物性を確保することができる。２０重量部未満であると、硬度が低下することがあり、７０重量部を超えると、収縮力の過度な増加によりコート層のカール、破断、クラックなどが発生することがある。
【００６８】
また、前記オキシエチレン基を含む（メタ）アクリレートの含有量は、特に限定されないが、例えば重合性成分（（Ａ）及び（Ｂ）の混合重量）の合計１００重量部に対し１０〜５０重量部であってもよく、好ましくは３０〜４０重量部であってもよい。前記範囲を満たすと、優れた機械的物性を確保するとともに、柔軟性を実現できる。１０重量部未満であると、硬化密度の減少により機械的物性が低下することがあり、５０重量部を超えると、硬化密度の上昇により柔軟性を確保しにくいことがある。
【００６９】
光重合開始剤（Ｃ）
本発明に係る光重合開始剤（Ｃ）としては、光照射によりラジカルを形成できるものであれば特に制限されない。
【００７０】
光重合開始剤（Ｃ）には、化学構造または分子結合エネルギーの差による分子の分解によりラジカルを生成するＴｙｐｅＩ型開始剤と、３級アミンと共存して水素引き抜き型のＴｙｐｅII型開始剤とがある。
【００７１】
ＴｙｐｅＩ型開始剤の具体例としては、４−フェノキシジクロロアセトフェノン、４−ｔ−ブチルジクロロアセトフェノン、４−ｔ−ブチルトリクロロアセトフェノン、ジエトキシアセトフェノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、１−ヒドロキシシクロヘキシルフェニルケトン等のアセトフェノン類、ベンゾイン、ベンゾインメチルエーテル、ベンゾインエチルエーテル、ベンジルジメチルケタール等のベンゾイン類、アシルホスフィンオキサイド類、チタノセン化合物等が挙げられる。
【００７２】
ＴｙｐｅII型開始剤の具体例としては、ベンゾフェノン、ベンゾイル安息香酸、ベンゾイル安息香酸メチルエーテル、４−フェニルベンゾフェノン、ヒドロキシベンゾフェノン、４−ベンゾイル−４’−メチルジフェニルスルフィド、３，３’−メチル−４−メトキシベンゾフェノンなどのベンゾフェノン類、チオキサントン、２−クロロチオキサントン、２−メチルチオキサントン、２，４−ジメチルチオキサントン、イソプロピルチオキサントンなどのチオキサントン等が挙げられる。
【００７３】
光重合開始剤は、１種を用いてもよく、２種以上を併用してもよい。また、ＴｙｐｅＩ型及びＴｙｐｅII型を単独使用又は併用してもよい。
【００７４】
光重合開始剤の市販品としては、イルガキュア１８４（ＢＡＳＦ社製）等がある。
【００７５】
本発明において、光重合開始剤（Ｃ）の含有量は、特に限定されないが、例えば組成物の合計１００重量部に対し０.１〜１０重量部であってもよく、好ましくは１〜５重量部であってもよい。前記範囲を満たすと、優れた機械的物性及び密着力を実現できる。０．１重量部未満であると、硬化が十分に進まず、最終の塗膜の機械的物性や密着力が低下することがあり、１０重量部を超えると、硬化収縮によるクラック、カール等が発生することがある。
【００７６】
溶媒（Ｄ）
本発明に係る溶媒（Ｄ）としては、前述した成分を溶解または分散できるものであれば特に制限なく用いることができる。
【００７７】
具体例としては、アルコール系（メタノール、エタノール、イソプロパノール、ブタノール、プロピレングリコールメトキシアルコール等）、ケトン系（メチルエチルケトン、メチルブチルケトン、メチルイソブチルケトン、ジエチルケトン、ジプロピルケトン等）、アセテート系（メチルアセテート、エチルアセテート、ブチルアセテート、プロピレングリコールメトキシアセテート等）、セロソルブ系（メチルセロソルブ、エチルセロソルブ、プロピルセロソルブ等）、炭化水素系（ｎ−ヘキサン、ｎ−ヘプタン、ベンゼン、トルエン、キシレン等）などが挙げられる。これらは単独でまたは２種以上混合して用いることができる。
【００７８】
本発明において、溶媒の含有量は、特に限定されないが、例えば組成物の合計１００重量部に対し５〜９０重量部であってもよく、好ましくは２０〜７０重量部であってもよい。前記含有量の範囲内であると、適正な塗布性を実現できるため好ましい。一方、５重量部未満であると、粘度が高くて塗布性が低下し、９０重量部を超えると、コート膜の厚さの調整が難しく、乾燥ムラが発生し、外観不良が発生することがある。
【００７９】
無機ナノ粒子（Ｅ）
本発明に係るハードコート形成用組成物は、ハードコート層の機械的物性を確保するために、無機ナノ粒子（Ｅ）をさらに含んでもよい。
【００８０】
前記無機ナノ粒子（Ｅ）は、塗膜内に均一に形成され、耐摩耗性、耐スクラッチ性、鉛筆硬度などの機械的物性を向上させることができる。
【００８１】
本発明に係る無機ナノ粒子（Ｄ）の平均粒径は、特に限定されないが、例えば１〜１００ｎｍであってもよく、好ましくは５〜５０ｎｍであってもよい。前記範囲内であると、優れた機械的特性を実現できる。一方、平均粒径が１ｎｍ未満であると、粒子の凝集が発生して均一な塗膜を形成できず、１００ｎｍを超えると、光学特性が低下するだけでなく、機械的特性も低下することになる。
【００８２】
前記無機ナノ粒子（Ｄ）の種類は、特に限定されないが、例えば金属酸化物であってもよく、Ａｌ２Ｏ３、ＳｉＯ２、ＺｎＯ、ＺｒＯ２、ＢａＴｉＯ３、ＴｉＯ２、Ｔａ２Ｏ５、Ｔｉ３Ｏ５、ＩＴＯ、ＩＺＯ、ＡＴＯ、ＺｎＯ−Ａｌ、Ｎｂ２Ｏ３、ＳｎＯ、ＭｇＯ、およびこれらの組み合わせからなる群より選択される１種を用いることができ、好ましくはＡｌ２Ｏ３、ＳｉＯ２、ＺｒＯ２などを用いることができる。
【００８３】
本発明において、無機ナノ粒子（Ｄ）の含有量は、特に限定されないが、例えば組成物の合計１００重量部に対して１０〜５０重量部であってもよい。前記含有量の範囲内であると、耐摩耗性、耐スクラッチ性、鉛筆硬度などの機械的特性に優れる。一方、５０重量部を超えると、硬化性を阻害され、むしろ機械的特性が低下することがあり、外観の不良が発生し得る。
【００８４】
前記無機ナノ粒子は、有機溶媒に１０〜８０重量％の濃度に希釈して用いることができる。
【００８５】
添加剤（Ｆ）
本発明に係るハードコート形成用組成物は、前述した成分の他に必要に応じて添加剤をさらに含むことができ、例えばレベリング剤、紫外線安定剤、熱安定剤などが挙げられる。
【００８６】
レベリング剤は、組成物を塗布する際に、塗膜の平滑性及び塗布性を向上させるために添加するものであり、シリコンレベリング剤、フッ素系レベリング剤、アクリル系レベリング剤などを用いることができる。前記レベリング剤の市販品としては、ビックケミ社のＢＹＫ−３２３、ＢＹＫ−３３１、ＢＹＫ−３３３、ＢＹＫ−３３７、ＢＹＫ−３７３、ＢＹＫ−３７５、ＢＹＫ−３７７、ＢＹＫ−３７８、ＴＥＧＯ社のＴＥＧＯ Ｇｌｉｄｅ ４１０、ＴＥＧＯ Ｇｌｉｄｅ ４１１、ＴＥＧＯ Ｇｌｉｄｅ ４１５、ＴＥＧＯ Ｇｌｉｄｅ ４２０、ＴＥＧＯ Ｇｌｉｄｅ ４３２、ＴＥＧＯ Ｇｌｉｄｅ ４３５、ＴＥＧＯ Ｇｌｉｄｅ ４４０、ＴＥＧＯ Ｇｌｉｄｅ ４５０、ＴＥＧＯ Ｇｌｉｄｅ ４５５、ＴＥＧＯ Ｒａｄ ２１００、ＴＥＧＯ Ｒａｄ ２２００Ｎ、ＴＥＧＯ Ｒａｄ ２２５０、ＴＥＧＯ Ｒａｄ ２３００、ＴＥＧＯ Ｒａｄ ２５００、３Ｍ社のＦＣ−４４３０、ＦＣ−４４３２などを用いることができる。
【００８７】
紫外線安定剤は、塗膜の表面が持続的な紫外線照射により変色するか、壊れやすくなることを防ぐために添加するものであり、紫外線を遮断又は吸収する役割を果たす。前記紫外線安定剤は、作用機構によって吸収剤、消光剤（Ｑｕｅｎｃｈｅｒｓ）、ヒンダードアミン光安定剤（ＨＡＬＳ，Ｈｉｎｄｅｒｅｄ Ａｍｉｎｅ Ｌｉｇｈｔ Ｓｔａｂｉｌｉｚｅｒ）に区分でき、例えば、サリチル酸フェニル（Ｐｈｅｎｙｌ Ｓａｌｉｃｙｌａｔｅｓ，吸収剤）、ベンゾフェノン（Ｂｅｎｚｏｐｈｅｎｏｎｅ，吸収剤）、ベンゾトリアゾール（Ｂｅｎｚｏｔｒｉａｚｏｌｅ，吸収剤）、ニッケル誘導体（消光剤）、遊離基捕捉剤（Ｒａｄｉｃａｌ Ｓｃａｖｅｎｇｅｒ）などが挙げられる。
【００８８】
熱安定剤としては、ポリフェノール系、ホスファイト系及びラクトン系の熱安定剤を用いることができる。前記紫外線安定剤及び熱安定剤は、紫外線硬化性に影響しないレベルで適切な含有量にて混合して用いることができる。
【００８９】
前記の添加剤は、全組成物の合計１００重量部に対し０．１〜３重量部用いることが好ましい。
【００９０】
＜光学フィルム＞
また、本発明は、前記ハードコート形成用組成物から形成されたハードコート層を備えた光学フィルムを提供する。
【００９１】
本発明の光学フィルムは、少なくとも一方の面に前記組成物から形成されたハードコート層を備えた基材フィルムを含む。
【００９２】
基材フィルムとしては、透明な高分子フィルムであれば特に制限なく用いることができ、例えば、トリアセチルセルロース、アセチルセルロースブチレート、エチレン−酢酸ビニル共重合体、プロピオニルセルロース、ブチリルセルロース、アセチルプロピオニルセルロース、ポリエステル、ポリスチレン、ポリアミド、ポリエーテルイミド、ポリアクリル、ポリイミド、ポリエーテルスルホン、ポリスルホン、ポリエチレン、ポリプロピレン、ポリメチルペンテン、ポリ塩化ビニル、ポリ塩化ビニリデン、ポリビニルアルコール、ポリビニルアセタール、ポリエーテルケトン、ポリエーテルエーテルケトン、ポリエーテルスルホン、ポリメチルメタアクリレート、ポリエチレンテレフタレート、ポリブチレンテレフタレート、ポリエチレンナフタレート、ポリカーボネートなどの高分子で形成されたフィルムが挙げられる。これらの高分子は、単独で又は２種以上混合して用いることができる。
【００９３】
基材フィルムのうち、コート後の密着力付与が難しい、結晶性高分子基材フィルム、エンジニアリングプラスチック基材、加水分解やケン化により表面が親水性に変化した高分子基材フィルムの場合は、通常のハードコート形成用組成物を使用すると、密着力の向上が難しいか、又はこのために機械的物性が低下することがある。しかし、前述した本発明のハードコート形成用組成物は、これらの基材フィルムに対しても機械的物性を低下することなく、優れた密着力を実現できる。
【００９４】
基材フィルムは、ハードコート層との密着力を改善するために、プラズマ処理、コロナ処理等の表面処理を経たものであってもよい。
【００９５】
ハードコート層は、基材フィルム上にハードコート形成用組成物を塗布し、硬化して形成するものである。塗布には、スリットコート法、ナイフコート法、スピンコート法、キャスト法、マイクログラビアコート法、グラビアコート法、バーコート法、ロールコート法、ワイヤーバーコート法、ディップコート法、スプレーコート法、スクリーン印刷法、グラビア印刷法、フレキソ印刷法、オフセット印刷法、インクジェットコート法、ディスペンサ印刷法、ノズルコート法、キャピラリーコート法などの公知の方法を用いることができる。
【００９６】
ハードコート層の厚さは、特に限定されず、例えば５〜１００μｍであってもよい。厚さが前記範囲内であると、優れた硬度及び柔軟性を示し、カーリング現象を防止できる。
【００９７】
本発明の光学フィルムは、優れた硬度、柔軟性、およびカール特性を有するので、画像表示装置のウィンドウフィルムに有用に適用できる。
【００９８】
＜画像表示装置＞
また、本発明は、前記ハードコートフィルムを備えた画像表示装置を提供する。
【００９９】
本発明のハードコートフィルムは、硬度及び柔軟性に優れる。前記ハードコートフィルムは、例えば、画像表示装置の最外面のウィンドウフィルムとして使用でき、特に、フレキシブル画像表示装置に好適に適用できる。
【０１００】
画像表示装置は、通常の液晶表示装置、電界発光表示装置、プラズマ表示装置、電界放出表示装置などの各種画像表示装置であってもよい。
【０１０１】
以下、本発明の理解を助けるために好適な実施例を示すが、これらの実施例は本発明を例示するに過ぎず、添付された特許請求の範囲を制限するわけではなく、本発明の範疇及び技術思想の範囲内において実施例に対し変更が多様であること且つ修正が可能であることは、当業者にとって明らかなことであり、このような変更及び修正が添付された特許請求の範囲に属するのも当然のことである。
【０１０２】
製造例−重合性成分
【０１０３】
【表１】
2017021336.tif 000015
2017021336.tif 000016
2017021336.tif 000017
Ｂ−１：ＳＯＵ−１７００Ｂ（ＳＨＩＮ−Ａ Ｔ＆Ｃ製）
2017021336.tif 000018
Ｂ−２：ＳＯＵ−１２９０（ＳＨＩＮ−Ａ Ｔ＆Ｃ製）
2017021336.tif 000019
Ｂ−３：ＵＡ−３０６Ｈ（共栄社化学株式会社製）
2017021336.tif 000020
Ｂ’−１：Ｍ４００４（美源スペシャリティケミカル社製）
2017021336.tif 000021
Ｂ’−２：ＤＰＥＡ１２６（日本化薬社製）
2017021336.tif 000022
Ｂ”−１：Ｍ３００  トリメチロールプロパントリアクリレート（美源スペシャリティケミカル社製）
Ｂ”−２：Ｍ６００  ジペンタエリスリトールヘキサアクリレート（美源スペシャリティケミカル社製）
Ｂ”−３：Ｍ−３４０（美源スペシャリティケミカル社製）
2017021336.tif 000023
【０１０４】
実施例及び比較例
表１に成分および含有量による重合性成分〔実施例１〜１４（製造例１〜１４の組成物を使用）、比較例１〜４（製造例１５〜１８の組成物を使用）〕の混合物３０重量部に対して、Ｎａｎｏｐｏｌ ７８４（エボニク社製、ＰＧＥＭＡ５０％希釈された２０ｎｍシリカゾル）の３０重量部、光開始剤のｉｇａｃｕｒｅ１８４（ＢＡＳＦ社製）の５重量部、レベリング剤のＢＹＫ−３３３の３重量部、メチルエチルケトンの３０重量部、トルエンの１０重量部を投入し、ハードコート形成用組成物を製造した。
【０１０５】
試験方法
実施例及び比較例のハードコート形成用組成物を、バーコーターを用いて８０μｍの光学用ポリイミドフィルム（三菱ガスケミカル社製、１００μｍ、Ｌ−３４３０）に塗布した。乾燥後の厚さが２０μｍになるようにコートし、８０℃のオーブンで２分間乾燥した。その後、高圧水銀ランプにより３５０ｍＪ／ｃｍ２で照射し、ハードコートフィルムを製造した。
【０１０６】
（１）鉛筆硬度
鉛筆硬度試験機（ＰＨＴ、韓国ソクボ科学（ＳＵＫＢＯ ＳＣＩＥＮＣＥ）社製）を用いて、５００ｇの荷重をかけて鉛筆硬度を測定した。鉛筆は三菱製品を用いて、一つの鉛筆硬度ごとに５回ずつ実験を行い、スクラッチが１回以下で示された最大鉛筆硬度を、当該ハードコート層の鉛筆硬度とした。
【０１０７】
（２）耐擦傷性
スチールウールテスト機（ＷＴ−ＬＣＭ１００、韓国プロテック社製）を用いて、１ｋｇ／（２ｃｍ×２ｃｍ）下で１０回往復運動させ、耐擦傷性を試験した。スチールウールとしては、＃００００を用いた。
＜評価基準＞
Ｓ：スクラッチが０個
Ａ：スクラッチが１〜１０個
Ｂ：スクラッチが１１〜２０個
Ｃ：スクラッチが２１〜３０個
Ｄ：スクラッチが３１個以上
【０１０８】
（３）密着性
フィルムが塗布された面に１ｍｍ間隔で縦、横に１１本の切れ目を入れ、１００個の正四角形を作成した。その後、テープ（ＣＴ−２４、日本ニチバン社製）を用いて３回の剥離テストを行い、剥がれた四角形の個数の平均値を記録した。
密着性は、次のように記録した。
密着性＝ｎ／１００
（ｎ：全体の四角形のうち、剥離されていない四角形の数、１００：全体の四角形の数）
なお、いずれも剥離されていない場合は、１００／１００に記録した。
【０１０９】
（４）カール
Ａ４サイズ（２９．７×２１．０ｃｍ）に切断した試料を、平坦なガラス板の上に、フィルムが塗布された面を上にして置いた。その後、４角のガラス板から離れた距離を２５℃、５０％ＲＨで測定し、平均値を測定値とした。
【０１１０】
（５）マンドレル
コートフィルムの柔軟性及びクラック性を評価するために、１ｃｍ×１０ｃｍのサイズに切断したコートされたフィルム試料を、それぞれの直径（２φ〜１０φ）の鉄製棒の上に置いた。その後、コート層を上にして手で折って、表面にクラックが生じない最小の直径を示した。
【０１１１】
【表２】
2017021336.tif 000024
【０１１２】
前記表２から分かるように、本発明に係るハードコート形成用組成物から形成された光学フィルムは、いずれも鉛筆硬度及び柔軟性の両方に優れていることが確認できた。
【０１１３】
これに対して、本発明に係るデンドリマー化合物を使用していない比較例は、硬度及び柔軟性の両方を確保できず、フレキシブルディスプレイのウィンドウ基板などに適していないことが確認できた。